(57)【要約】【課題】チューブ状の内視鏡用可撓管用の外皮をその内側に配置される部材に対して強固に固定し得る内視鏡用緊縛糸、かかる内視鏡用緊縛糸を用いて、外皮をその内側に配置される部材に対して強固に固定する外皮固定方法、かかる外皮固定方法により外皮が固定され、繰り返し消毒・滅菌処理を行った場合でも、高い液密性を長期にわたって維持することができる内視鏡用可撓管、および、かかる内視鏡用可撓管を備える内視鏡を提供すること。【解決手段】内視鏡用緊縛糸９は、複数本の合成樹脂製のフィラメント９１を撚り合わせた撚糸９２を用い、さらに複数本の撚糸９２を撚り合わせたフィラメント集合体９３で構成されている。そして、内視鏡用緊縛糸９は、チューブ状の内視鏡用可撓管用の外皮を緊縛した状態で、接着剤により外皮の外表面に固定される。【選択図】図６
2006263352.tif 000002
【特許請求の範囲】
【請求項１】
チューブ状の内視鏡用可撓管用の外皮の内側に配設された部材に対して、前記外皮を固定する内視鏡用緊縛糸であって、
合成樹脂製のフィラメントを複数本束ねたフィラメント集合体で構成されていることを特徴とする内視鏡用緊縛糸。
【請求項２】
前記フィラメント集合体は、複数本の前記フィラメントを撚り合わせた撚糸を含むものである請求項１に記載の内視鏡用緊縛糸。
【請求項３】
前記フィラメント集合体は、複数本の前記撚糸で構成されている請求項２に記載の内視鏡用緊縛糸。
【請求項４】
前記フィラメント集合体は、複数本の前記撚糸を撚り合わせて構成されている請求項２または３に記載の内視鏡用緊縛糸。
【請求項５】
前記フィラメントの外径をＡ［ｍｍ］、前記フィラメント集合体の外径をＢ［ｍｍ］としたとき、Ｂ／Ａが２〜３０である請求項１ないし４のいずれかに記載の内視鏡用緊縛糸。
【請求項６】
前記フィラメント同士は、その長手方向の少なくとも一部において固定されている請求項１ないし５のいずれかに記載の内視鏡用緊縛糸。
【請求項７】
前記固定は、加熱により行われる請求項６に記載の内視鏡用緊縛糸。
【請求項８】
前記合成樹脂は、その主鎖および／または側鎖に極性構造を有するものである請求項１ないし７のいずれかに記載の内視鏡用緊縛糸。
【請求項９】
前記合成樹脂は、前記極性構造として、−ＯＨ、−ＣＨＯ、−ＮＣＯ、−ＣＯＯＨ、−Ｏ−、−ＣＯ−、−ＣＯＯ−、−ＣＯＮＨ−、−ＣＯＮＨＣＯ−および−ＮＨＣＯＯ−のうちの少なくとも１つを含むものである請求項８に記載の内視鏡用緊縛糸。
【請求項１０】
前記合成樹脂は、その融点または軟化点が１５０℃以上のものである請求項１ないし９のいずれかに記載の内視鏡用緊縛糸。
【請求項１１】
前記フィラメントは、その破断伸びが１０％より大きいものである請求項１ないし１０のいずれかに記載の内視鏡用緊縛糸。
【請求項１２】
チューブ状の内視鏡用可撓管用の外皮の内側に配設された部材に対して、前記外皮を固定する外皮固定方法であって、
前記外皮の内側に前記部材を配設する第１の工程と、
請求項１ないし１１のいずれかに記載の内視鏡用緊縛糸により、前記外皮を、その外表面側から緊縛する第２の工程と、
前記内視鏡用緊縛糸を、接着剤で被覆して、固定する第３の工程とを有することを特徴とする外皮固定方法。
【請求項１３】
前記接着剤は、エポキシ系接着剤、ウレタン系接着剤、アクリル系接着剤およびエステル系接着剤のうちの少なくとも１種を主成分とするものである請求項１２に記載の外皮固定方法。
【請求項１４】
芯材と、該芯材の外周を被覆する外皮とを有する可撓管部と、
該可撓管部の先端部に設けられ、芯材と、該芯材の外周を被覆する外皮とを有する湾曲部とを備える内視鏡用可撓管であって、
前記湾曲部の外皮の基端部および前記可撓管部の外皮の先端部が、請求項１ないし１１のいずれかに記載の内視鏡用緊縛糸により、前記湾曲部の芯材または前記可撓管部の芯材に対して固定されてなることを特徴とする内視鏡用可撓管。
【請求項１５】
請求項１４に記載の内視鏡用可撓管を備えることを特徴とする内視鏡。
【発明の詳細な説明】
【技術分野】
【０００１】
本発明は、内視鏡用緊縛糸、外皮固定方法、内視鏡用可撓管および内視鏡に関するものである。
【背景技術】
【０００２】
医療の分野では、消化管等の検査や診断に、内視鏡が使用されている。
このような内視鏡は、体腔内に挿入される挿入部可撓管と、該挿入部可撓管の操作を行う操作部と、操作部に接続された接続部可撓管と、接続部可撓管の先端部に接続された光源差込部とを有している。
【０００３】
このうち挿入部可撓管は、長尺の可撓管部と、可撓管部の先端部に接続され、湾曲可能な湾曲部を有しており、この挿入部可撓管を回転させるとともに湾曲部を湾曲操作することにより、体腔内の全方向が観察し得るようになっている。
【０００４】
通常、可撓管部および湾曲部は、それぞれ、芯材が可撓性を有する外皮により被覆されて構成されている。そして、この可撓管部と湾曲部との接続は、次のようにして行われる（例えば、特許文献１参照。）。
【０００５】
まず、可撓管部および湾曲部の芯材の端部同士を接合した後、この接合部を湾曲部の外皮で覆い、可撓管の外皮の端と湾曲部の外皮の端とを当接させる。
【０００６】
次に、可撓管の外皮および湾曲部の外皮を、それぞれ、これらの境界部を挟んだ部分において糸で緊縛した後、この糸の上から接着剤を塗布する。
【０００７】
このように緊縛された糸の上から接着剤を塗布することにより、糸が可撓管の外皮および湾曲部の外皮に固定される。
【０００８】
ところで、内視鏡には、使用する毎に、洗浄・消毒・滅菌処理が施されるが、近年、安全性向上の観点から、滅菌処理により強力な処理剤や処理方法が採用されるようになっている。
【０００９】
ところが、かかる強力な滅菌処理を内視鏡に施すと、接着剤が劣化して、接着剤の脆性破壊や接着強度の低下が生じ、糸がほぐれて接合部の液密性が低下するという問題がある。このような問題が生じた場合、この接合部から消毒液等の液体が内部に侵入し、内視鏡が故障するおそれがある。
【００１０】
【特許文献１】特開平５−２７７０６１号公報
【発明の開示】
【発明が解決しようとする課題】
【００１１】
本発明の目的は、チューブ状の内視鏡用可撓管用の外皮をその内側に配置される部材に対して強固に固定し得る内視鏡用緊縛糸、かかる内視鏡用緊縛糸を用いて、外皮をその内側に配置される部材に対して強固に固定する外皮固定方法、かかる外皮固定方法により外皮が固定され、繰り返し消毒・滅菌処理を行った場合でも、高い液密性を長期にわたって維持することができる内視鏡用可撓管、および、かかる内視鏡用可撓管を備える内視鏡を提供することにある。
【課題を解決するための手段】
【００１２】
このような目的は、下記（１）〜（１５）の本発明により達成される。
（１）  チューブ状の内視鏡用可撓管用の外皮の内側に配設された部材に対して、前記外皮を固定する内視鏡用緊縛糸であって、
合成樹脂製のフィラメントを複数本束ねたフィラメント集合体で構成されていることを特徴とする内視鏡用緊縛糸。
【００１３】
これにより、チューブ状の内視鏡用可撓管用の外皮をその内側に配置される部材に対して強固に固定し得る内視鏡用緊縛糸が得られる。
【００１４】
また、フィラメントは、しなやかで非常に長い繊維であるため、外皮に巻き付けて緊縛した際に、内視鏡用緊縛糸（フィラメント）の切断が防止される。このため、内視鏡用緊縛糸を接着剤で被覆した際に、接着剤からフィラメントの端部が突出したり、接着剤の表面に微小な凹凸（毛羽立ち）が生じるのを防止することができる。
【００１５】
（２）  前記フィラメント集合体は、複数本の前記フィラメントを撚り合わせた撚糸を含むものである上記（１）に記載の内視鏡用緊縛糸。
【００１６】
これにより、撚糸の表面に周期的な凹凸（間隙）が形成される。接着剤がこの凹凸に浸透することにより、内視鏡用緊縛糸に対してより強いアンカー効果が生じ、より高い密着強度で接合される。その結果、接着剤は、内視鏡用緊縛糸を、より確実に固定することができる。
【００１７】
（３）  前記フィラメント集合体は、複数本の前記撚糸で構成されている上記（２）に記載の内視鏡用緊縛糸。
これにより、内視鏡用緊縛糸に対してより強いアンカー効果が生じる。
【００１８】
（４）  前記フィラメント集合体は、複数本の前記撚糸を撚り合わせて構成されている上記（２）または（３）に記載の内視鏡用緊縛糸。
【００１９】
これにより、フィラメント集合体の表面には多数の凹凸が形成され、その表面積は特に大きくなる。その結果、アンカー効果が特に強く発揮されることになり、接着剤は、内視鏡用緊縛糸を、さらに確実に固定することができる。また、内視鏡用緊縛糸自体の機械的強度をも向上させることができる。
【００２０】
（５）  前記フィラメントの外径をＡ［ｍｍ］、前記フィラメント集合体の外径をＢ［ｍｍ］としたとき、Ｂ／Ａが２〜３０である上記（１）ないし（４）のいずれかに記載の内視鏡用緊縛糸。
【００２１】
これにより、内視鏡用緊縛糸で緊縛した部位には、適度な大きさの凹凸が形成される。この凹凸には、接着剤で内視鏡用緊縛糸を固定する際に、毛細管現象によって接着剤が浸透する。そして、接着剤は、内視鏡用緊縛糸に対して、より強いアンカー効果による高い密着強度で接合される。その結果、接着剤は、内視鏡用緊縛糸を、より確実に固定することができる。
【００２２】
（６）  前記フィラメント同士は、その長手方向の少なくとも一部において固定されている上記（１）ないし（５）のいずれかに記載の内視鏡用緊縛糸。
【００２３】
これにより、フィラメント同士の結束力が高まり、内視鏡用緊縛糸は、外皮の固定状態を、長期間安定的に維持することができる。
【００２４】
（７）  前記固定は、加熱により行われる上記（６）に記載の内視鏡用緊縛糸。
これにより、フィラメント中の分子結合等に再配置が生じて、フィラメントの形状が撚られた状態で安定化し、それによりフィラメント同士が絡まりあって、長手方向の少なくとも一部を固定することができる。
【００２５】
（８）  前記合成樹脂は、その主鎖および／または側鎖に極性構造を有するものである上記（１）ないし（７）のいずれかに記載の内視鏡用緊縛糸。
【００２６】
これにより、この極性構造と接着剤との間の相互作用が高まり、フィラメントと接着剤との接合力を向上させることができる。
【００２７】
（９）  前記合成樹脂は、前記極性構造として、−ＯＨ、−ＣＨＯ、−ＮＣＯ、−ＣＯＯＨ、−Ｏ−、−ＣＯ−、−ＣＯＯ−、−ＣＯＮＨ−、−ＣＯＮＨＣＯ−および−ＮＨＣＯＯ−のうちの少なくとも１つを含むものである上記（８）に記載の内視鏡用緊縛糸。
【００２８】
これらの極性構造は、接着剤の構成材料中に多く含まれているものであるため、合成樹脂中の主鎖および／または側鎖に前記極性構造を含むことにより、フィラメントと接着剤との間の結合力をより増大させることができる。
【００２９】
（１０）  前記合成樹脂は、その融点または軟化点が１５０℃以上のものである上記（１）ないし（９）のいずれかに記載の内視鏡用緊縛糸。
【００３０】
これにより、内視鏡用緊縛糸は、オートクレーブ等の高温下における消毒・滅菌処理に対して、十分な耐久性を有するものとなる。その結果、内視鏡に対して滅菌処理（特に、オートクレーブ滅菌）を繰り返して施した場合でも、可撓管部と湾曲部との間の高い液密性を長期にわたって、より確実に維持することができる。
【００３１】
（１１）  前記フィラメントは、その破断伸びが１０％より大きいものである上記（１）ないし（１０）のいずれかに記載の内視鏡用緊縛糸。
【００３２】
これにより、内視鏡用緊縛糸に対して急激な張力を伴うような衝撃（または熱衝撃）が付与された場合でも、フィラメントが断線するのをより確実に防止することができる。
【００３３】
（１２）  チューブ状の内視鏡用可撓管用の外皮の内側に配設された部材に対して、前記外皮を固定する外皮固定方法であって、
前記外皮の内側に前記部材を配設する第１の工程と、
上記（１）ないし（１１）のいずれかに記載の内視鏡用緊縛糸により、前記外皮を、その外表面側から緊縛する第２の工程と、
前記内視鏡用緊縛糸を、接着剤で被覆して、固定する第３の工程とを有することを特徴とする外皮固定方法。
これにより、外皮をその内側に配置される部材に対して強固に固定することができる。
【００３４】
（１３）  前記接着剤は、エポキシ系接着剤、ウレタン系接着剤、アクリル系接着剤およびエステル系接着剤のうちの少なくとも１種を主成分とするものである上記（１２）に記載の外皮固定方法。
【００３５】
これらの接着剤は、耐薬品性や耐熱性に比較的高いものである。したがって、内視鏡に対して繰り返し消毒・滅菌処理を行った場合でも、接着剤は、変質・劣化するのが防止される。このため、内視鏡用緊縛糸による外皮の芯材に対する固定状態が確実に維持され、可撓管部と湾曲部との間の高い液密性を長期にわたって維持することができる。
【００３６】
（１４）  芯材と、該芯材の外周を被覆する外皮とを有する可撓管部と、
該可撓管部の先端部に設けられ、芯材と、該芯材の外周を被覆する外皮とを有する湾曲部とを備える内視鏡用可撓管であって、
前記湾曲部の外皮の基端部および前記可撓管部の外皮の先端部が、上記（１）ないし（１１）のいずれかに記載の内視鏡用緊縛糸により、前記湾曲部の芯材または前記可撓管部の芯材に対して固定されてなることを特徴とする内視鏡用可撓管。
【００３７】
これにより、繰り返し消毒・滅菌処理を行った場合でも、高い液密性を長期にわたって維持することができる内視鏡用可撓管が得られる。
【００３８】
（１５）  上記（１４）に記載の内視鏡用可撓管を備えることを特徴とする内視鏡。
これにより、外皮の固定状態が長期間安定的に維持された内視鏡が得られる。
【発明の効果】
【００３９】
本発明によれば、内視鏡用可撓管用の外皮を、その内側に配設された部材に対して強固に固定し得る内視鏡用緊縛糸を得ることができる。
【００４０】
また、内視鏡用緊縛糸は、合成樹脂製のフィラメントを複数本束ねたフィラメント集合体で構成されているが、フィラメントは、しなやかで非常に長い繊維であるため、外皮に巻き付けて緊縛した際に、内視鏡用緊縛糸（フィラメント）の切断が防止される。このため、内視鏡用緊縛糸を接着剤で被覆した際に、接着剤からフィラメントの端部が突出したり、接着剤の表面に微小な凹凸（毛羽立ち）が生じるのを防止することができる。その結果、内視鏡用緊縛糸は、外皮を芯材に対して確実に固定することができる。
【００４１】
また、内視鏡用緊縛糸が、複数本のフィラメントを撚り合わせたフィラメント集合体で構成されていることにより、その表面に周期的な凹凸（間隙）が形成される。接着剤がこの凹凸に浸透することにより、内視鏡用緊縛糸に対してより強いアンカー効果が生じ、より高い密着強度で接合される。その結果、接着剤は、内視鏡用緊縛糸を、より確実に固定することができる。
【００４２】
また、フィラメントを構成する合成樹脂の主鎖および／または側鎖に極性構造を有することにより、この極性構造と接着剤との間の相互作用が高まり、フィラメントと接着剤との接合力を向上させることができる。
【００４３】
また、フィラメント集合体は、その長手方向の少なくとも一部において、フィラメント同士が固定されていることにより、フィラメント同士の結束力が高まり、内視鏡用緊縛糸による外皮の固定状態を、長期間安定的に維持することができる。
【発明を実施するための最良の形態】
【００４４】
以下、本発明の内視鏡用緊縛糸、外皮固定方法、内視鏡用可撓管および内視鏡を添付図面に示す好適実施形態に基づいて詳細に説明する。
【００４５】
図１は、本発明の内視鏡を電子内視鏡（電子スコープ）に適用した場合の実施形態を示す全体図、図２は、図１に示す電子内視鏡が備える挿入部可撓管（本発明の内視鏡用可撓管）の構成を示す部分縦断面図である。以下、図１中の上側を「基端」、下側を「先端」として、図２中の右側を「基端」、左側を「先端」として説明する。
【００４６】
図１に示す電子内視鏡１は、可撓性（柔軟性）を有する長尺の挿入部可撓管２と、挿入部可撓管２の基端部に接続され、術者が把持して電子内視鏡１全体を操作する操作部６と、操作部６に接続された接続部可撓管７と、接続部可撓管７の先端部に接続された光源差込部８とを有している。
【００４７】
挿入部可撓管２は、例えば生体の管腔（体腔）内に挿入して使用される。図１に示すように、挿入部可撓管２は、手元（基端）側から可撓管部３と、可撓管部３の先端部に設けられ、湾曲操作可能な湾曲部４とを有している。
【００４８】
可撓管部３および湾曲部４には、それぞれ、その内部に、例えば、光ファイバ、画像信号ケーブルまたはチューブ類等の内蔵物等（図中省略）を配置、挿通することができる空間が設けられている。
【００４９】
図２に示すように、可撓管部３は、芯材３１と、この芯材３１の外周を被覆する外皮３２とを有している。
【００５０】
芯材３１は、螺旋管３１１と、この螺旋管３１１の外周を被覆する網状管（編組体）３１２とで構成され、全体としてチューブ状の長尺物として形成されている。
【００５１】
螺旋管３１１は、帯状材を均一な径で螺旋状に間隙３１３を空けて巻いて形成されたものである。帯状材を構成する材料としては、例えば、ステンレス鋼、銅合金等が好ましく用いられる。
【００５２】
網状管３１２は、金属製または非金属製の細線を複数並べたものを編組して形成されている。細線を構成する材料としては、例えば、ステンレス鋼、銅合金等が好ましく用いられる。また、網状管３１２を形成する細線のうち少なくとも１本に合成樹脂の被覆（図示せず）が施されていてもよい。
【００５３】
芯材３１には、その先端部を除く部分に、外皮３２が被覆されている。この外皮３２は、樹脂材料を主材料として構成されている。
【００５４】
樹脂材料としては、可撓性（柔軟性）を有するものであればよく、特に限定されないが、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーまたはこれらを主とする共重合体、ブレンド体、ポリマーアロイ等が挙げられ、これらのうちの１種または２種以上を組み合わせて用いることができる。外皮３２を、このような可撓性を有する樹脂材料を主材料として構成することにより、後述する内視鏡用緊縛糸により外皮３２を緊縛した際に、内視鏡用緊縛糸が外皮３２に食い込んで、外皮３２を芯材３１に対してより強固に固定することができる。
【００５５】
外皮３２および後述する外皮４２の平均厚さは、それぞれ、可撓管部３および湾曲部４内に配設された内蔵物を保護可能であり、かつ、可撓管部３および湾曲部４の可撓性・湾曲性を妨げないものであれば、特に限定されないが、１００〜３０００μｍ程度であるのが好ましく、２００〜１０００μｍ程度であるのがより好ましい。
【００５６】
この可撓管部３の外表面には、図１に示すように、その体腔内への挿入深さを示す目盛り２２が付されている。これにより、挿入部可撓管２を体腔内に挿入する際に、この目盛り２２を視認しつつ操作することにより、挿入部可撓管２の先端を、所望の位置に確実に誘導することができる。
このような可撓管部３の先端部には、湾曲部４が連結されている。
【００５７】
図２に示すように、湾曲部４は、芯材４１と、この芯材４１の外周を被覆する外皮４２とを有している。
【００５８】
芯材４１は、節輪アセンブリ４１１と、この節輪アセンブリ４１１の外周を被覆する網状管４１２とで構成され、全体としてチューブ状の長尺物として形成されている。
【００５９】
節輪アセンブリ４１１は、断面が略円形に形成された複数の節輪４１１ａが、その中心線Ａ（軸）に沿って並列配置されることにより構成されている。これらの節輪４１１ａにおいて、隣り合う節輪４１１ａ同士は、図示しないリベットによって連結され、互い傾動可能となっている。節輪４１１ａを構成する材料としては、例えば、ステンレス鋼、銅合金等が好ましく用いられる。
【００６０】
また、これらの節輪４１１ａには、所定数の節輪４１１ａ毎に、ワイヤガイド（図示せず）が設けられている。このワイヤガイドには、後述する硬性部５に接続され、湾曲部４内および可撓管部３内に連続して配設された湾曲操作ワイヤーが挿通されている。この湾曲操作ワイヤーは、例えば、一対で二組で設けられており、各湾曲操作ワイヤーを牽引または開放することにより、湾曲部４は、節輪４１１ａの傾動を伴って任意の方向に湾曲操作される。
【００６１】
また、この際、ワイヤガイドにより、湾曲操作ワイヤーは、先端方向および基端方向に進退可能に支持される。
【００６２】
この節輪アセンブリ４１１の外周には、前記網状管３１２と同様の構成の網状管４１２が被覆されている。
【００６３】
このような芯材４１の基端部が、可撓管部３が備える芯材３１の先端部に接続管４３を介して接続されている。
【００６４】
芯材４１の外周には、芯材４１の両端部をはみ出して、外皮４２が被覆されている。
この外皮４２の両端部は、それそれ、後述する硬性部５の基端部および可撓管部３が備える芯材３１の先端部を覆っている。換言すれば、外皮４２の両端部の内側に、それぞれ、硬性部５の基端部および芯材３１の先端部が挿入（配設）されている。
【００６５】
そして、本発明の外皮固定方法により、湾曲部４の外皮４２の先端部が、硬性部５（外皮の内側に配設される部材）に固定され、湾曲部４の外皮４２の基端部および可撓管部３の外皮３２の先端部が、それぞれ可撓管部３の芯材３１（外皮の内側に配設される部材）に固定されている。
【００６６】
外皮４２は、ゴム材料を主材料として構成されている。これにより、ゴム材料が可撓性を有しているため、後述する内視鏡用緊縛糸が外皮４２を緊縛した際に、内視鏡用緊縛糸が外皮４２に食い込んで、外皮４２を芯材３１に対してより強固に固定することができる。
【００６７】
ゴム材料としては、特に限定されないが、例えば、天然ゴム（ＮＲ）、イソプレンゴム（ＩＲ）、ブタジエンゴム（ＢＲ、１，２−ＢＲ）、スチレン−ブタジエンゴム（ＳＢＲ）等のブタジエン系ゴム、クロロプレンゴム（ＣＲ）、ブタジエン−アクリロニトリルゴム（ＮＢＲ）等のジエン系特殊ゴム、ブチルゴム（ＩＩＲ）、エチレン−プロピレンゴム（ＥＰＭ、ＥＰＤＭ）、アクリル系ゴム（ＡＣＭ、ＡＮＭ）、ハロゲン化ブチルゴム（Ｘ−ＩＩＲ）等のオレフィン系ゴム、ウレタンゴム（ＡＵ、ＥＵ）等のウレタン系ゴム、ヒドリンゴム（ＣＯ、ＥＣＯ、ＧＣＯ、ＥＧＣＯ）等のエーテル系ゴム、多硫化ゴム（Ｔ）等のポリスルフィド系ゴム、シリコーンゴム（Ｑ）、フッ素ゴム（ＦＫＭ、ＦＺ）、塩素化ポリエチレン（ＣＭ）等が挙げられ、これらのうちの１種または２種以上を組み合わせて用いることができる。
【００６８】
また、この湾曲部４の先端部には、硬性部５が接続されている。硬性部５は、円柱状のブロック体で構成されている。
【００６９】
この硬性部５の内部には、観察部位における被写体像を撮像する図示しない撮像素子（ＣＣＤ）が設けられており、この撮像素子は、挿入部可撓管２内、操作部６内および接続部可撓管７内に連続して配設された画像信号ケーブル（図示せず）により、光源差込部８に設けられた画像信号用コネクタ８２に接続されている。
また、この硬性部５には、湾曲操作ワイヤーの先端が固定されている。
【００７０】
硬性部５の構成材料としては、特に限定されないが、例えば、ステンレス鋼、アルミニウムまたはアルミニウム合金、チタンまたはチタン合金等が挙げられる。
【００７１】
また、光源差込部８の先端部には、光源用コネクタ８１が画像信号用コネクタ８２と併設され、光源用コネクタ８１および画像信号用コネクタ８２を、光源プロセッサ装置（図示せず）の接続部に挿入することにより、光源差込部８が光源プロセッサ装置に接続される。この光源プロセッサ装置には、ケーブルを介してモニタ装置（図示せず）が接続されている。
【００７２】
光源プロセッサ装置から発せられた光は、光源用コネクタ８１、光源差込部８内、接続部可撓管７内、操作部６内および挿入部可撓管２内に連続して配設されたライトガイド（図示せず）を通り、硬性部５の先端部より観察部位に照射され、照明する。このようなライトガイドは、例えば、石英、多成分ガラス、プラスチック等により構成される光ファイバーが複数本束ねられて構成されている。
【００７３】
前記照明光により照明された観察部位からの反射光（被写体像）は、撮像素子で撮像される。撮像素子では、撮像された被写体像に応じた画像信号が出力される。この画像信号は、画像信号ケーブルを介して光源差込部８に伝達される。
【００７４】
そして、光源差込部８内および光源プロセッサ装置内で所定の処理（例えば、信号処理、画像処理等）がなされ、その後、モニタ装置に入力される。モニタ装置では、撮像素子で撮像された画像（電子画像）、すなわち動画の内視鏡モニタ画像が表示される。
また、操作部６には、図１中上面に、第１操作ノブ６１、第２操作ノブ６２、第１ロックレバー６３および第２ロックレバー６４が、それぞれ独立に回動自在に設けられている。
各操作ノブ６１、６２を回転操作すると、挿入部可撓管２内に配設された湾曲操作ワイヤー（図示せず）が牽引されて、湾曲部４が４方向に湾曲し、湾曲部４の方向を変えることができる。
【００７５】
また、各ロックレバー６３、６４を反時計回りに回転操作すると、それぞれ、湾曲部４の湾曲状態（上下方向および左右方向への湾曲状態）を固定（保持）することができ、一方、時計回りに回転操作すると、湾曲した状態で固定された湾曲部４の固定を解除することができる。
【００７６】
また、操作部６の図１中側面（周面）には、複数（本実施形態では、３つ）の制御ボタン６５、吸引ボタン６６および送気・送液ボタン６７が設けられている。
【００７７】
電子内視鏡１を光源プロセッサ装置（外部装置）に接続した状態で、各制御ボタン６５を押圧操作することにより、光源プロセッサ装置やモニタ装置等の周辺機器の諸動作（例えば、電子画像の動画と静止画との切り替え、電子画像のファイリングシステムや撮影装置の作動および／または停止、電子画像の記録装置の作動および／または停止等）を遠隔操作することができる。
【００７８】
吸引ボタン６６および送気・送液ボタン６７は、それぞれ、光源差込部８内、接続部可撓管７内、操作部６内および挿入部可撓管２内に連続して形成され、一端が挿入部可撓管２の先端で開放し、他端が光源差込部８で開放する吸引チャンネルおよび送気・送液チャンネル（いずれも図示せず）を開閉する機能を有している。
【００７９】
すなわち、吸引ボタン６６および送気・送液ボタン６７を押圧操作する前には、吸引チャンネルおよび送気・送液チャンネルは閉塞されており（流体が通過不能な状態とされており）、一方、吸引ボタン６６および送気・送液ボタン６７を押圧操作すると、吸引チャンネルおよび送気・送液チャンネルが連通する（流体が通過可能な状態となる）。
【００８０】
なお、電子内視鏡１の使用時には、吸引チャンネルの他端には、吸引手段が接続され、送気・送液チャンネルの他端には、送気・送液手段が接続される。
【００８１】
これにより、吸引チャンネルが連通した状態では、挿入部可撓管２の先端から体腔内の体液や血液等を吸引することができ、また、送気・送液チャンネルが連通した状態では、挿入部可撓管２の先端から体腔内へ液体や気体を供給することができる。
【００８２】
次に、本発明の外皮固定方法について説明する。
なお、以下では、本発明の外皮固定方法を、図１に示す内視鏡が備える挿入部可撓管において、可撓管部と湾曲部とを接合する場合を一例に説明する。
【００８３】
図３は、本発明の外皮固定方法を説明するための図（部分縦断面図）であり、図３中（ｂ）および（ｃ）は、それぞれ、外皮付近を拡大して示す図である。
【００８４】
［１］  まず、芯材３１の外周を外皮３２で被覆した可撓管部３と、芯材４１の外周を外皮４２で被覆した湾曲部４とを用意する。
【００８５】
次いで、図３（ａ）に示すように、芯材３１の先端部と芯材４１の基端部とを、接続管４３を介して連結し、外皮４２を芯材３１の先端部に被せる（第１の工程）。
【００８６】
［２］  次に、図３（ｂ）に示すように、内視鏡用緊縛糸９により、外皮３２の先端部および外皮４２の基端部を連続して、これらの外表面側から緊縛する（第２の工程）。
【００８７】
ここで、本発明では、内視鏡用緊縛糸９として、合成樹脂製のフィラメント（モノフィラメント）９１を複数本束ねたフィラメント集合体９３で構成されたものを用いる。
【００８８】
ここで、合成樹脂製のフィラメントとは、ステープル（短繊維）からなる天然繊維とは異なり、長く連続して形成された接続部を有さない一本の繊維のことを言う。
なお、内視鏡用緊縛糸９の構成については、後に詳述する。
【００８９】
［３］  次に、内視鏡用緊縛糸９を、図３（ｃ）に示すように、接着剤９４で被覆して、固定する（第３の工程）。
【００９０】
これにより、内視鏡用緊縛糸９は、外皮３２および外皮４２を緊縛した状態で、接着剤９４により外皮３２および外皮４２の外表面に固定される。また、内視鏡用緊縛糸９は、接着剤９４で被覆されることにより固定されることにより、緩んだり脱落したりするのが防止される。また、このとき、外皮３２と外皮４２との境界部も接着剤９４で覆われる。その結果、可撓管部３と湾曲部４との間に、高い液密性が確保される。
【００９１】
接着剤９４は、エポキシ系接着剤、ウレタン系接着剤、アクリル系接着剤およびエステル系接着剤のうちの少なくとも１種を主成分とするものであるのが好ましい。これらの接着剤は、耐薬品性や耐熱性に比較的高いものである。したがって、電子内視鏡１に対して繰り返し消毒・滅菌処理を行った場合でも、接着剤９４は、変質・劣化するのが防止される。このため、内視鏡用緊縛糸９による外皮３２および外皮４２の芯材３１に対する固定状態が確実に維持され、可撓管部３と湾曲部４との間の高い液密性を長期にわたって維持することができる。
【００９２】
接着剤９４としては、その硬化方式は特に限定されず、ホットメルト型、熱硬化型、光硬化型等の硬化性を有するものを用いることができる。また、接着剤９４を外皮３２および外皮４２の外表面に供給する際の、接着剤９４の形態としては、１液型または２液混合型のいずれであってもよい。
【００９３】
ところで、電子内視鏡１は、化学薬品による消毒・滅菌処理を繰り返し施されるが、内視鏡用緊縛糸９を接着剤９４で被覆することにより、水や薬品等と接触することを防止することができる。したがって、耐水性や耐薬品性等の優劣を考慮することなく、フィラメント９１を構成する合成樹脂を、機能的および価格的な観点で、より広い選択肢の中から選択することができる。
【００９４】
また、内視鏡用緊縛糸９が接着剤９４で被覆されることにより、挿入部可撓管２の外表面に形成される内視鏡用緊縛糸９による凹凸が、接着剤９４により緩和または消失するので、挿入部可撓管２を体腔内に挿入するのに際して、患者の苦痛が増大するのを防止することもできる。また、凹凸が緩和または消失することにより、洗浄における汚れの除去をより確実に行うことができる。
【００９５】
次に、内視鏡用緊縛糸９の構成について、詳述する。
前述したように、本発明の内視鏡用緊縛糸９は、合成樹脂製のフィラメント９１を複数本束ねたフィラメント集合体９３で構成されている。合成樹脂製のフィラメント９１は、ステープル（短繊維）からなる天然繊維とは異なり、しなやかで非常に長い繊維であるため、外皮３２および外皮４２に巻き付けて緊縛した際に、内視鏡用緊縛糸９（フィラメント９１）の切断が防止される。このため、内視鏡用緊縛糸９を接着剤９４で被覆した際に、接着剤９４からフィラメント９１の端部が突出したり、接着剤９４の表面に微小な凹凸（毛羽立ち）が生じるのを防止することができる。その結果、内視鏡用緊縛糸９は、外皮３２および外皮４２を芯材３１に対して確実に固定することができる。
【００９６】
また、フィラメント集合体９３は、複数本のフィラメント９１同士を束ねたものであるため、これらの間には空隙が形成されている。そして、この空隙や、フィラメント集合体９３同士の間隙に接着剤９４が浸透することで生じるアンカー効果により、接着剤９４はより高い密着強度で内視鏡用緊縛糸９を固定することができる。
【００９７】
＜第１実施形態＞
まず、本発明の内視鏡用緊縛糸の第１実施形態について説明する。
【００９８】
図４は、本発明の内視鏡用緊縛糸の第１実施形態を示す斜視図である。
図４に示す内視鏡用緊縛糸９は、複数本のフィラメント９１を直線的に束ねたフィラメント集合体９３で構成されている。
【００９９】
そして、フィラメント９１の外径をＡ［ｍｍ］とし、フィラメント集合体９３の外径をＢ［ｍｍ］としたとき、Ｂ／Ａが２〜３０程度であるのが好ましく、３〜２５程度であるのがより好ましく、５〜２０程度がさらに好ましい。フィラメント９１の外径とフィラメント集合体９３の外径とが、前記の関係を満足することにより、内視鏡用緊縛糸９で緊縛した部位には、適度な大きさの凹凸が形成される。この凹凸には、接着剤９４で内視鏡用緊縛糸９を固定する際に、毛細管現象によって接着剤９４が浸透する。これにより、接着剤９４は、内視鏡用緊縛糸９に対して、より強いアンカー効果による高い密着強度で接合される。その結果、接着剤９４は、内視鏡用緊縛糸９を、より確実に固定することができる。
【０１００】
具体的には、フィラメント９１の外径は、０.００１〜０．０３５ｍｍ（１〜３５ｄｔｅｘ）程度であるのが好ましく、０.００３〜０．０１６ｍｍ（３〜１６ｄｔｅｘ）程度であるのより好ましい。このような比較的細いフィラメント９１を用いることにより、内視鏡用緊縛糸９を形成する際に、多数のフィラメント９１を束ねることができ、内視鏡用緊縛糸９の表面積を増大させることができるため、接着剤９４のアンカー効果をより高めることができる。
【０１０１】
ここで、ｄｔｅｘ（デシテックス）は、繊度を表す単位であり、１ｄｔｅｘは、長さが１００００ｍで質量が１ｇの糸の外径を表し、１ｔｅｘは、長さが１０００ｍで質量が１ｇの糸の外径を表す。すなわち、繊度が大きくなるほど、外径は小さくなる。
【０１０２】
また、フィラメント集合体９３の外径は、フィラメント９１の外径に応じて変わるため、特に限定されないが、０．０５〜０．１５ｍｍ（５０〜１５０ｄｔｅｘ）程度であるのが好ましく、０．０７５〜０．１２５ｍｍ（７５〜１２５ｄｔｅｘ）程度であるのがより好ましい。フィラメント集合体９３の外径が前記範囲内であることにより、フィラメント集合体９３は、挿入部可撓管２の外径を不必要に増大させることなく、十分な強度を有する内視鏡用緊縛糸９を構成することができる。
【０１０３】
前述したように、フィラメント９１は、合成樹脂製であるが、この合成樹脂には、その主鎖および／または側鎖に極性構造を有するものが好ましい。これにより、この極性構造と接着剤９４との間の相互作用が高まり、フィラメント９１と接着剤９４との接合力を向上させることができる。
【０１０４】
このような合成樹脂としては、極性構造として、−ＯＨ、−ＣＨＯ、−ＮＣＯ、−ＣＯＯＨ、−ＮＯ２、−ＮＨ２、−ＳＨ、−ＳＯ３Ｈ、−ＣＮ、−Ｏ−、−ＣＯ−、−ＣＯＯ−、−ＣＯＮＨ−、−ＣＯＮＨＣＯ−、−ＮＨＣＯＯ−および−Ｓ−のうちの少なくとも１つを含むものが挙げられる。
【０１０５】
これらの極性構造の中でも、合成樹脂としては、−ＯＨ、−ＣＨＯ、−ＮＣＯ、−ＣＯＯＨ、−Ｏ−、−ＣＯ−、−ＣＯＯ−、−ＣＯＮＨ−、−ＣＯＮＨＣＯ−および−ＮＨＣＯＯ−のうちの少なくとも１つを含むものであるのが好ましい。これらの極性構造は、前述の接着剤９４の構成材料中に多く含まれているものであるため、合成樹脂中の主鎖および／または側鎖に前記極性構造を含むことにより、フィラメント９１と接着剤９４との間の結合力をより増大させることができる。
【０１０６】
また、このような合成樹脂の具体例としては、例えば、ナイロン６、ナイロン６６、ナイロン６１２、アラミドのようなポリアミド系樹脂、ポリビニルアルコール系樹脂、ポリウレタン系樹脂、ポリエチレンテレフタレート、ポリブチレンテレフタレートのようなポリエステル系樹脂、ポリメタクリル酸メチル、ポリメタクリル酸エチル、メタクリル酸エステル、アクリル酸エステルのようなアクリル系樹脂等が挙げられ、これらのうちの１種または２種以上を組み合わせて用いることができる。
【０１０７】
ここで、フィラメント集合体９３は、複数本のフィラメント９１を束ねただけのものでもよいが、その長手方向の少なくとも一部において、フィラメント９１同士が固定されているものが好ましい。これにより、フィラメント９１同士の結束力が高まり、内視鏡用緊縛糸９は、外皮３２および外皮４２の固定状態を、長期間安定的に維持することができる。
【０１０８】
フィラメント９１同士を固定する方法としては、例えば、接着剤を用いる方法、融着（熱融着、超音波融着、高周波融着等）させる方法等が挙げられる。
【０１０９】
また、合成樹脂としては、その融点または軟化点が１５０℃以上であるのが好ましく、１７０℃以上であるのがより好ましい。これにより、内視鏡用緊縛糸９は、オートクレーブ等の高温下における消毒・滅菌処理に対して、十分な耐久性を有するものとなる。その結果、電子内視鏡１に対して滅菌処理（特に、オートクレーブ滅菌）を繰り返して施した場合でも、可撓管部３と湾曲部４との間の高い液密性を長期にわたって、より確実に維持することができる。
【０１１０】
また、フィラメント９１としては、できるだけ伸び易いものがよく、具体的には、フィラメント９１に張力を付与して断線に至るまでの伸び率（破断伸び）が、１０％を超えるものが好ましく、１５％を超えるものがより好ましい。フィラメント９１がこのような高い破断伸びを有することにより、内視鏡用緊縛糸９に対して急激な張力を伴うような衝撃（または熱衝撃）が付与された場合でも、フィラメント９１が断線するのをより確実に防止することができる。
【０１１１】
＜第２実施形態＞
次に、本発明の内視鏡用緊縛糸の第２実施形態について説明する。
図５は、本発明の内視鏡用緊縛糸の第２実施形態を示す斜視図である。
【０１１２】
以下、第２実施形態について説明するが、前記第１実施形態との相違点を中心に説明し、同様の事項については、その説明を省略する。
【０１１３】
図５に示す内視鏡用緊縛糸９は、複数本のフィラメント９１を撚り合わせたフィラメント集合体９３で構成されている。
【０１１４】
このようなフィラメント集合体９３は、複数本のフィラメント９１を束ね、撚り合わせて作製する。このときの撚り数は、特に限定されないが、１０００〜５０００［Ｔ／ｍ］程度であるのが好ましく、２０００〜５０００［Ｔ／ｍ］程度であるのがより好ましい。ここで、［Ｔ／ｍ］は１ｍあたりの撚り数である。
なお、フィラメント集合体９３の撚りの方向は特に限定されない。
【０１１５】
また、フィラメント集合体９３は、複数本のフィラメント９１を撚り合わせただけのものでもよいが、その長手方向の少なくとも一部において、フィラメント９１同士が固定されているものが好ましい。これにより、フィラメント９１の弾性力による撚りの解除（戻り）を防止することができ、フィラメント集合体９３の撚りが長期間安定的に維持される。
【０１１６】
撚り合わされたフィラメント９１同士を固定する方法としては、例えば、以下のようにして形成することができる。
【０１１７】
まず、前述のように複数本のフィラメント９１を束ね、撚り合わせてフィラメント集合体９３とする。
【０１１８】
次に、このフィラメント集合体９３を、湿潤雰囲気下または乾燥雰囲気下で加熱する。これにより、フィラメント９１中の分子結合等に再配置が生じて、フィラメント９１の形状が撚られた状態で安定化し、それによりフィラメント９１同士が絡まりあって、長手方向の少なくとも一部を固定することができる。
このとき、加熱の温度としては、１００〜２００℃程度であるのが好ましい。
【０１１９】
また、加熱の際に、フィラメント集合体９３に対して、押圧力および／または張力を付与することにより、安定化および固定がより確実に行われる。
【０１２０】
以上のような第２実施形態の内視鏡用緊縛糸９によっても、前記第１実施形態と同様の作用・効果が得られる。
【０１２１】
すなわち、フィラメント集合体９３には、フィラメント９１を撚り合わせることによって、その表面に周期的な凹凸が形成される。接着剤９４がこの凹凸に浸透することにより、内視鏡用緊縛糸９に対してより強いアンカー効果が生じ、より高い密着強度で接合される。その結果、接着剤９４は、内視鏡用緊縛糸９を、より確実に固定することができる。
【０１２２】
＜第３実施形態＞
次に、本発明の内視鏡用緊縛糸の第３実施形態について説明する。
図６は、本発明の内視鏡用緊縛糸の第３実施形態を示す斜視図である。
【０１２３】
以下、第３実施形態について説明するが、前記第１および前記第２実施形態との相違点を中心に説明し、同様の事項については、その説明を省略する。
【０１２４】
図６に示す内視鏡用緊縛糸９は、複数本のフィラメント９１を撚り合わせた撚糸（マルチフィラメント）９２を用い、さらに複数本の撚糸９２を撚り合わせたフィラメント集合体９３で構成されている。
【０１２５】
撚糸９２の外径は、０．０１〜０．０７５ｍｍ（１０〜７５ｄｔｅｘ）程度であるのが好ましく、０．０２５〜０．０７０ｍｍ（２５〜７０ｄｔｅｘ）程度であるのがより好ましい。
【０１２６】
このようなフィラメント集合体９３は、複数本の撚糸９２を束ね、撚り合わせて作製する。このときの撚り数（上撚り数）は、撚糸９２におけるフィラメント９１の撚り数（下撚り数）に応じて適宜設定され、特に限定されないが、６００〜３０００［Ｔ／ｍ］程度であるのが好ましく、１２００〜３０００［Ｔ／ｍ］程度であるのがより好ましい。
【０１２７】
なお、このときのフィラメント集合体９３の撚りの方向は、特に限定されない。また、撚糸９２とフィラメント集合体９３との撚りの方向の関係も、特に限定されないが、互いに異なるのが好ましい。これにより、撚糸９２とフィラメント集合体９３の各撚りが解除され難くなる。
【０１２８】
また、フィラメント集合体９３は、複数本の撚糸９２を撚り合わせただけのものでもよいが、その長手方向の少なくとも一部において、撚糸９２同士が固定されているものが好ましい。これにより、撚糸９２の弾性力による撚りの解除を防止し、フィラメント集合体９３の撚りが長期間安定的に維持される。
【０１２９】
このような撚糸９２同士の固定は、前記第２実施形態のフィラメント９１同士の固定と同様にして行うことができる。
【０１３０】
以上のような第３実施形態の内視鏡用緊縛糸９によっても、前記第１および前記第２実施形態と同様の作用・効果が得られる。
【０１３１】
すなわち、フィラメント集合体９３が、複数本の撚糸９２をさらに撚り合わせたもので構成されていることにより、フィラメント集合体９３の表面には多数の凹凸が形成され、その表面積は特に大きくなる。その結果、アンカー効果が特に強く発揮されることになり、接着剤９４は、内視鏡用緊縛糸９を、さらに確実に固定することができる。また、内視鏡用緊縛糸９自体の機械的強度をも向上させることができる。
【０１３２】
なお、本発明の内視鏡用緊縛糸９では、前記第１〜第３実施形態のうちの任意の２以上の構成を組み合わせることができる。
【０１３３】
例えば、内視鏡用緊縛糸９は、１本の撚糸９２と複数本のフィラメント９１との組み合わせたフィラメント集合体９３で構成することもできる。
【０１３４】
以上、本発明の内視鏡用緊縛糸、外皮固定方法、内視鏡用可撓管および内視鏡について図示の実施形態について説明したが、本発明は、これらに限定されるものではない。
【０１３５】
また、本発明の外皮固定方法は、必要に応じて、任意の目的の工程を追加することもできる。
【０１３６】
本発明の外皮固定方法は、例えば、挿入部可撓管の外皮を操作部に固定する場合、接続部可撓管の外皮を操作部や光源差込部に固定する場合等にも適用することができる。
【０１３７】
また、内視鏡の各部の構成は、同様の機能を発揮し得る任意のものと置換することができ、あるいは、任意の構成のものを付加することもできる。
【０１３８】
本発明の内視鏡は、電子内視鏡に限らず、光学内視鏡（ファイバースコープ）であってもよく、さらに、医療用内視鏡に限らず、工業用途に用いられる内視鏡であってもよい。
【実施例】
【０１３９】
次に、本発明の具体的実施例について説明する。
１．電子内視鏡の製造
以下に示すようにして、各実施例および各比較例において、それぞれ、図１に示す電子内視鏡を１５個ずつ製造した。
【０１４０】
（実施例１）
まず、図１に示すような内視鏡の硬性部、湾曲部および可撓管部（いずれもペンタックス社製軟性内視鏡ＦＢ−２９Ｘ）を用意した。
【０１４１】
次に、湾曲部の外皮の先端部内側に硬性部の基端部を、また、湾曲部の外皮の基端部内側に可撓管部の芯材の先端部を、それぞれ挿入して固定した。
【０１４２】
次に、内視鏡用緊縛糸を用意した。
まず、５本のフィラメントを撚り合わせた撚糸を２本作製した。次いで、この２本の撚糸を撚り合わせてフィラメント集合体を得て、これを内視鏡用緊縛糸とした。以下に、内視鏡用緊縛糸の構成の詳細を示す。なお、フィラメントの破断伸びは、島津製作所社製オートグラフによる測定値である。
【０１４３】
・内視鏡用緊縛糸の構成
・フィラメント（モノフィラメント）
構成材料          ：ナイロン６
軟化点            ：２１０℃
破断伸び          ：１０％以上
外径（繊度）      ：０．００８ｍｍ（８ｄｔｅｘ）
・撚糸（マルチフィラメント）
フィラメントの本数：５本
撚り数（下撚り数）：１０００Ｔ／ｍ
外径（繊度）      ：０．０４ｍｍ（４０ｄｔｅｘ）
・フィラメント集合体（内視鏡用緊縛糸）
撚糸の本数        ：２本
撚り数（上撚り数）：６００Ｔ／ｍ
外径（繊度）      ：０．０８ｍｍ（８０ｄｔｅｘ）
次に、湾曲部の外皮の先端部と、湾曲部の外皮の基端部および可撓管部の外皮の先端部とを、作製した内視鏡用緊縛糸で緊縛した。そして、内視鏡用緊縛糸を被覆するように、エポキシ系樹脂を主成分とする接着剤を供給した。次いで、接着剤に対して８５℃×１時間で加熱し、接着剤を硬化させ、内視鏡用緊縛糸を固定した。
【０１４４】
次に、得られた接合体（内視鏡の挿入部）を用いて、電子内視鏡を製造した。
各部の構成は、以下に示す通りである。
【０１４５】
・硬性部
構成材料            ：アルミニウム合金
形状                ：円柱状、３段階で外径変化
中間部分の外径      ：９ｍｍ
【０１４６】
・湾曲部
・節輪アセンブリの寸法：外径９ｍｍ×内径７ｍｍ
節輪の構成材料      ：ステンレス鋼
網状管の構成材料    ：ステンレス鋼
・外皮の平均厚さ      ：外径１０ｍｍ×内径９ｍｍ（平均厚さ５００μｍ）
外皮の構成材料      ：フッ素ゴム
【０１４７】
・可撓管部
・芯材の寸法          ：外径９ｍｍ×内径７ｍｍ
螺旋管の構成材料    ：ステンレス鋼
網状管の構成材料    ：ステンレス鋼
・外皮の寸法          ：外径１０ｍｍ×内径９ｍｍ（平均厚さ５００μｍ）
外皮の構成材料      ：ポリウレタン系熱可塑性エラストマー
【０１４８】
（実施例２）
フィラメントの構成材料をビニロン（ポリビニルアルコール系樹脂）に変更した以外は、前記実施例１と同様にして、電子内視鏡を製造した。
【０１４９】
なお、用いたビニロンの軟化点は２２０℃、フィラメントの破断伸びは１０％以上である。
【０１５０】
（実施例３）
フィラメントの構成材料をポリエステルに変更した以外は、前記実施例１と同様にして、電子内視鏡を製造した。
【０１５１】
なお、用いたポリエステルの軟化点は２４０℃、フィラメントの破断伸びは１０％以上である。
【０１５２】
（実施例４）
フィラメントの構成材料をポリウレタンに変更した以外は、前記実施例１と同様にして、電子内視鏡を製造した。
【０１５３】
なお、用いたポリウレタンの軟化点は２００℃、フィラメントの破断伸びは１０％以上である。
【０１５４】
（比較例１）
内視鏡用緊縛糸として、１本のフィラメントを用いるようにした以外は、前記実施例１と同様にして、電子内視鏡を製造した。以下に、内視鏡用緊縛糸の構成の詳細を示す。
【０１５５】
・内視鏡用緊縛糸の構成
・フィラメント（モノフィラメント）
構成材料          ：ナイロン６
軟化点            ：２１０℃
破断伸び          ：１０％以上
本数              ：１本
外径（繊度）      ：０．０８ｍｍ（８０ｄｔｅｘ）
【０１５６】
（比較例２）
フィラメントを炭素繊維に変更した以外は、前記比較例１と同様にして、電子内視鏡を製造した。
【０１５７】
なお、用いた炭素繊維の融点は１１００℃、フィラメントの破断伸びは１０％未満である。
【０１５８】
（比較例３）
フィラメントを絹糸に変更した以外は、前記比較例１と同様にして、電子内視鏡を製造した。
【０１５９】
なお、用いた絹糸は、１５０℃で分解するものである。また、フィラメントの破断伸びは１０％以上である。
【０１６０】
２．評価
２．１  外観の評価
各実施例および各比較例の各１５個の電子内視鏡において、それぞれ、内視鏡用緊縛糸で緊縛した湾曲部を湾曲させる操作を１００００回行った後、内視鏡用緊縛糸で緊縛した部位（緊縛部）の外観を評価した。なお、外観の評価は、次の基準にしたがって行った。
【０１６１】
◎：毛羽立ちが全くない
○：毛羽立ちが若干あるが目立たない
△：気になる程度の毛羽立ちがある
×：多数の毛羽立ちがある
【０１６２】
２．２  洗浄後の残留物の評価
まず、被検体に適用後の各実施例および各比較例の各１５個の電子内視鏡において、それぞれ、内視鏡用緊縛糸で緊縛した部位を、流水洗浄する。次いで、滅菌した綿棒で前記部位の表面を拭き取る。
【０１６３】
そして、拭き取りに用いた綿棒に付着した残留物（細菌等）の濃度に比例するＡＴＰ相対発光量（単位：ＲＬＵ）を、ＡＴＰ測定法（ＪＩＳ  Ｌ  １９０２に規定）により評価した。なお、ＡＴＰ相対発光量の評価は、次の基準にしたがって行った。
【０１６４】
○：１５０ＲＬＵ以下
△：１５１〜３００ＲＬＵ
×：３０１ＲＬＵ以上
【０１６５】
２．３  耐薬品性の評価
まず、各実施例および各比較例の各１５個の電子内視鏡において、それぞれ、内視鏡用緊縛糸で緊縛した部位を、下記の各浸漬試験の概要にしたがって、薬液に浸漬した。
【０１６６】
・浸漬試験Ａ
薬液の成分  ：グルタルアルデヒド
成分含有率  ：３％
浸漬時間    ：６０分間
試験サイクル：５０００回
試験個数    ：５個
【０１６７】
・浸漬試験Ｂ
薬液の成分  ：過酢酸
成分含有率  ：０．３％
浸漬時間    ：３０分間
試験サイクル：５０００回
試験個数    ：５個
【０１６８】
・浸漬試験Ｃ
薬液の成分  ：過酸化水素
成分含有率  ：３０％
浸漬時間    ：６０分間
試験サイクル：５０００回
試験個数    ：５個
【０１６９】
次に、浸漬試験終了後の各電子内視鏡において、それぞれ、操作ノブを、実使用範囲のアングル力量から、実使用を超える範囲のアングル力量になるまで、徐々に回転させ、湾曲部を湾曲させた。
【０１７０】
次に、操作後の各電子内視鏡において、それぞれ、内視鏡用緊縛糸を被覆している接着剤の剥離の有無（耐薬品性）を評価した。なお、この評価は、次の基準にしたがって行った。
【０１７１】
○：実使用を超える範囲まで湾曲させても接着剤の剥離が全くない
△：実使用範囲では問題ないが、実使用を超える範囲まで湾曲させると接着剤が剥離する
×：実使用範囲で湾曲させると接着剤が剥離する。
以上、２．１〜２．３の評価結果を表１に示す。
【０１７２】
【表１】
2006263352.tif 000003
【０１７３】
表１から明らかなように、各実施例で作製された電子内視鏡では、いずれも、内視鏡用緊縛糸の緊縛部の外観は、毛羽立ち等がなく、良好であった。これは、内視鏡用緊縛糸を構成するフィラメントが伸張性を有しているため、電子内視鏡の操作に伴う張力を緩和して、フィラメントが切れるのを防止したためであると推察される。
【０１７４】
これに対し、各比較例のうち、合成樹脂以外の炭素繊維および絹糸で構成された内視鏡用緊縛糸の緊縛部では、フィラメントが一部で切れており、毛羽立ちが認められた。
【０１７５】
また、各実施例の電子内視鏡では、ＡＴＰ相対発光量が１５０ＲＬＵ以下と低く、洗浄後の緊縛部で、残留物（細菌等）の濃度が低いことが明らかとなった。これは、内視鏡用緊縛糸が合成樹脂製のフィラメントで構成されているため、緊縛部に毛羽立ち等が生じ難く、このため、緊縛部の表面の平滑性が高いことから、細菌等が残留し難く、洗浄によって容易に除去できたためと推察される。
【０１７６】
これに対し、比較例２、３の電子内視鏡では、ＡＴＰ相対発光量が１５１ＲＬＵ以上と高く、残留物の濃度が高いことが明らかとなった。これは、比較例２、３の電子内視鏡では、内視鏡用緊縛糸（フィラメント）が切れて毛羽立ったり、接着剤が剥離したりしているため、細菌等が残留し易く、流水洗浄では容易に除去できなかったためと推察される。
【０１７７】
また、各実施例の電子内視鏡の緊縛部は、グルタルアルデヒド、過酢酸および過酸化水素のような殺菌力の強い高水準消毒薬液に対しても高い耐久性を示した。
【０１７８】
これに対し、各比較例の電子内視鏡の緊縛部は、薬液により劣化し、実使用を超える力量での操作により緊縛部の接着剤が剥離した。
【図面の簡単な説明】
【０１７９】
【図１】本発明の内視鏡を電子内視鏡（電子スコープ）に適用した場合の実施形態を示す全体図である。
【図２】図１に示す電子内視鏡が備える挿入部可撓管（本発明の内視鏡用可撓管）の構成を示す部分縦断面図である。
【図３】本発明の外皮固定方法を説明するための図（部分縦断面図）である。
【図４】本発明の内視鏡用緊縛糸の第１実施形態を示す斜視図である。
【図５】本発明の内視鏡用緊縛糸の第２実施形態を示す斜視図である。
【図６】本発明の内視鏡用緊縛糸の第３実施形態を示す斜視図である。
【符号の説明】
【０１８０】
１            電子内視鏡
２            挿入部可撓管
２２          目盛り
３            可撓管部
３１          芯材
３１１        螺旋管
３１２        網状管
３１３        間隙
３２          外皮
４            湾曲部
４１          芯材
４１１        節輪アセンブリ
４１１ａ      節輪
４１２        網状管
４２          外皮
４３          接続管
５            硬性部
６            操作部
６１          第１操作ノブ
６２          第２操作ノブ
６３          第１ロックレバー
６４          第２ロックレバー
６５          制御ボタン
６６          吸引ボタン
６７          送気・送液ボタン
７            接続部可撓管
８            光源差込部
８１          光源用コネクタ
８２          画像信号用コネクタ
９            内視鏡用緊縛糸
９１          フィラメント
９２          撚糸
９３          フィラメント集合体
９４          接着剤
【図１】
2006263352.tif 000004
【図２】
2006263352.tif 000005
【図３】
2006263352.tif 000006
【図４】
2006263352.tif 000007
【図５】
2006263352.tif 000008
【図６】
2006263352.tif 000009